ТОРФОПОЛИМЕРНАЯ СМЕСЬ ДЛЯ ИЗГОТОВЛЕНИЯ ТЕПЛОИЗОЛЯЦИОННЫХ ИЗДЕЛИЙ С ПОВЫШЕННОЙ ПОЖАРОСТОЙКОСТЬЮ
PEAT-POLYMER MIXTURE FOR MAKING HIGH-FIRE RESISTANCE HEAT-INSULATION ARTICLES

Изобретение относится к составам сырьевых смесей на цементной основе, применяемых для производства теплоизоляционных строительных материалов, отличающихся повышенной пожаростойкостью.
В настоящее время получили распространение сырьевые смеси для производства теплоизоляционных материалов (стеновых блоков), включающие помимо портландцемента вспененный полистирол или керамзит, или шлак.
Известна сырьевая смесь для изготовления теплоизоляционных стеновых блоков, включающая портландцемент, отходы деревообработки (щепа, дробленка, опил), воду и химические добавки [1].
Наиболее близкой по технической сущности к достигаемому результату к предлагаемой смеси следует считать сырьевую смесь [1], которая и выбрана в качестве прототипа.
Однако сырьевая смесь прототипа имеет существенные недостатки. Такая смесь имеет неоднородную структуру из-за неоднородного состава крупного заполнителя, что приводит к неоднородности свойств самого материала, повышению количества дефектов структуры и, как следствие, и к снижению эксплуатационно-технических характеристик.
Задачей изобретения является получение повышенных прочностных характеристик при неизменной плотности и теплопроводности, повышение однородности структуры, повышение долговечности теплоизоляционного материала.
Это достигается тем, что сырьевая смесь для получения теплоизоляционного материала включает в себя три компонента, мас.%: торф, наномодифицированный суспензией поливинилацетата и циклонной пыли газоочистки воздуха промышленных предприятий (из расчета: сухого поливинилацетата в количестве 4-6% от массы торфа, пыли - 2-3%), 25-35%, портландцемент СЕМ-I-42,5 - 35-45, вода - 25-35.
Наномодификация торфа поливинилацетатом и циклонной пылью газоочистки воздуха промышленных предприятий необходима для создания высокопрочной структуры материала и повышения прочности пограничной зоны сцепления торфа и цементного камня. Изготовление торфобетона возможно практически в любой точке страны из-за широкого распространения природного торфа.
Наномодификация торфа должна происходить до смешения с цементом и водой в смесительных установках принудительного действия.
Непосредственно приготовление торфополимерной смеси может происходить в тех же установках. Из свежеприготовленной смеси формируют будущие теплоизоляционные строительные материалы: блоки, плиты и т.п.
Предложенное изобретение разработано в интересах МЧС РФ с целью повышения пожаростойкости строительных конструкций в местах повышенного скопления людей и направлено на уменьшение пожароопасности торфяных теплоизоляционных бетонов вследствие легирования торфа наночастицами, препятствующими взаимодействию углеродных соединений торфа с кислородом (см. таблицу).
Параметр
Базовая смесь
Предлагаемая смесь
Средняя плотность, кг/м<sup>3</sup>
400
850
400
850
Предел прочности на сжатие, МПа
0,5
3,5
1,5
5,0
Теплопроводность при 20°С, Вт/(м·К)
0,08
0,20
0,06
0,18
ЛИТЕРАТУРА
1. Патент на изобретение RU 2393128 С2 от 09.01.2008, заявка №2008101233/03 от 09.01.2008.